(57)【要約】【課題】  溶融金属の溶解・保持に用いるラジアントチューブにおいて、溶融金属と接している浸漬管の下部と、溶融金属より熱伝達率の低い気体と接する浸漬管の上部との間で生じる熱勾配及びそれによって生じる熱応力を緩和し、浸漬管の破壊を効果的に防止し高寿命化したラジアントチューブを提供する。【解決手段】  溶解・保持炉の炉体上部からラジアントチューブを挿入して溶融金属中に浸漬し、ラジアントチューブの内部に電気ヒーター又はバーナーから熱風を出して、溶解・保持炉内の溶融金属を間接加熱・保持するラジアントチューブにおいて、ラジアントチューブとして上端開口の円筒状の浸漬管を設け、セラミック織布製断熱筒を浸漬管の内壁面に、少なくともバーナーの下端レベルから溶融金属の液面の想定される変動領域の最下位置よりも下方のレベルまで設ける。【選択図】  図１
2008039294.tif 000002
【特許請求の範囲】
【請求項１】
溶解・保持炉の炉体上部からラジアントチューブを挿入して溶融金属中に浸漬し、ラジアントチューブの内部に電気ヒーター又はバーナーから熱風を出して、溶解・保持炉内の溶融金属を間接加熱、保持するラジアントチューブにおいて、ラジアントチューブとして上端開口の円筒状の浸漬管を設け、セラミック織布製断熱筒を浸漬管の内壁面に溶融金属の液面よりも下方のレベルまで設けたことを特徴とするラジアントチューブ。
【請求項２】
セラミック織布製断熱筒が、バインダーなしにセラミック製の糸で縦横に編んだ布で形成されており、かつ、セラミック織布製断熱筒が、バインダーなしに浸漬管の内壁面に設けられていることを特徴とする請求項１に記載のラジアントチューブ。
【請求項３】
セラミック織布製断熱筒の一方の上端部は、複数の切込みを入れ、折り曲げてフランジ状とし、もう一方の下端部はリンク状の重りが設けられていることを特徴とする請求項２に記載のラジアントチューブ。
【請求項４】
浸漬管の内壁面と上記筒との間に空気断熱層が形成されていることを特徴とする請求項１〜３のいずれか１項に記載のラジアントチューブ。
【請求項５】
溶融金属の溶解・保持炉に設けられるラジアントチューブを構成する浸漬管の内壁面をカバーするためのセラミック製断熱筒において、バインダーなしでセラミック製の糸で編まれていることを特徴とするセラミック織布製断熱筒。
【請求項６】
セラミック織布製断熱筒の一方の端部に重りが設けられていることを特徴とする請求項５に記載のセラミック織布製断熱筒。
【発明の詳細な説明】
【技術分野】
【０００１】
本発明は、溶融金属とくに非鉄金属の溶解・保持炉（例えばアルミニウム保持炉や亜鉛メッキ炉等）に浸漬して溶融金属を加熱保持するためのラジアントチューブと、それに使用するセラミック織布製断熱筒に関する。
【背景技術】
【０００２】
ラジアントチューブは、アルミニウム等の非鉄金属の鋳造装置（例えばダイカストマシン、低圧鋳造装置等）の保持炉や亜鉛メッキ炉において溶融金属を所定温度に加熱保持するヒーターとして知られている。ラジアントチューブは、溶融金属中に浸漬して、間接加熱の形で使用される。熱源としては電気ヒーターやバーナーからの炎があり、本発明では、特にバーナーからの炎を熱源とした場合で説明する。
【０００３】
一方、ラジアントチューブの材質としては、金属、セラミック等が用いられる。加熱対象である溶融金属との難反応性や高温での耐熱特性などの観点から、金属よりも、炭素系や炭化珪素などのセラミックが、ラジアントチューブの材料として使用されるようになってきた。
【０００４】
ラジアントチューブは、一重管構造タイプと二重管構造タイプが知られている。
【０００５】
一重管構造のラジアントチューブにおいては、内径の大きい浸漬管の上部にバーナーと蓄熱室とを配置し、バーナーから浸漬管内に炎を流す。とくに、蓄熱室に排気ガスを通過させることにより、廃熱を回収して、次の燃焼に供する燃焼用空気の予熱として使用し、バーナーから供給された燃料を燃焼させる。そのようにして炎を出し、浸漬管内面を加熱し、外部に対する輻射熱の伝達を行う。そのため、熱効率が良い。
【０００６】
一方、二重管構造のラジアントチューブにおいては、浸漬管と内管の二重構造とし、上部に配置したバーナーからガスを吹き出し、内管内にてガスを燃焼させ、炎を出す。内管と浸漬管との間に熱風を流し、浸漬管内面を加熱し、外部に対する輻射熱の伝達を行う。この場合、ラジアントチューブが長尺でも、均一に加熱できる。
【０００７】
特許文献１には、浸漬管の中に燃焼筒を配置する二重構造とし、炉内の溶融非鉄金属中に浸漬管を浸漬し、燃焼筒と浸漬管との間に燃焼ガス排出用の流路を設けている。燃焼筒内にバーナーから燃焼炎を吹き出して、非鉄金属を間接的に加熱して保持する。
【０００８】
このようにセラミック製ラジアントチューブを溶融金属の加熱保持用に使用すると、ラジアントチューブは溶融金属よりも高温に加熱される。ラジアントチューブをそのまま溶融金属内に浸漬する場合、浸漬管の上下方向で温度差が生じ、熱応力（引っ張り応力）が発生する。つまり、溶融金属に浸漬している液面より下方レベルに位置する浸漬管の外面は、熱伝達率の高い溶融金属と接しているため、高温に加熱された浸漬管の熱は、速やかに放熱されていく。しかし、液面より上方レベルに位置する浸漬管の外面は、熱伝達率の低い空気と接しているため、放熱されにくく、この部分で温度が高くなってしまう。その結果、溶融金属の液面を境にして浸漬管の上下方向で温度差が生じ、熱応力（引っ張り応力）が発生し、浸漬管が破壊され易い。
【０００９】
この問題を解決する対処法の一つとして、特許文献１においては、非鉄金属の浴面から所定高さ部分に対向する位置でしかも浸漬管の内壁面に、酸化し難い断熱材が配設される。この断熱材は、セラミックファイバーを筒状に形成したセラミック筒や、セラミックファイバーをロープ状に形成して筒状に巻回したセラミックロープによって構成されている。
【００１０】
しかし、特許文献１においては、ステンレス製の筒状カバーを使用して、その内側で断熱部材を浸漬管の内壁面に配置する。そうすることによって、湯面より下部の部分と湯面より上部の部分との温度差による熱応力による浸漬管の破損を防止しようとしている。この場合、浸漬管は、ステンレス製の筒状カバーが約１２００℃の炎に直接曝される。そのため、やがてステンレス製の筒状カバーに穴が開き始め、約半年くらいでボロボロとなる。その結果、ステンレス製の筒状カバーは、断熱材を保持できなくなる。そのため、浸漬管の耐久性が乏しくなり、ラジアントチューブの寿命が本来のものより短かくなってしまう問題があった。
【００１１】
特許文献２には、浸漬管の一部、とくに溶融金属の湯面が上下する部分に、耐熱性および断熱性を有する隔壁を設ける溶融金属加熱装置が記載されている。ここで使われている耐熱性および断熱性を有する隔壁は、繊維状のセラミックス材料を固結して成形したものである。この他に、セラミックス材料を発泡状にして成形した態様や、隔壁を浸漬管の内面に一体に形成し、複合一体成形品にした態様が、提案されている。
【００１２】
しかし、特許文献２に記載された隔壁は、いずれの態様でも、バインダーを使用するため、バインダーが隔壁に残る。そのバインダーが、溶融金属の加熱保持のとき、飛散する。すると、隔壁は所定の形状を保持できなくなる。これにより浸漬管の耐久性が乏しくなる。結局、ラジアントチューブよりも隔壁の寿命が短いといった問題があった。
【特許文献１】特開２００１−１０８２０７号
【特許文献２】実公平６−１６２５９号公報
【発明の開示】
【発明が解決しようとする課題】
【００１３】
本発明は、溶融金属を所定の温度に溶解・保持するのに適したラジアントチューブにおいて、溶融金属と接している浸漬管の下部と、溶融金属より熱伝達率の低い気体と接する浸漬管の上部との間で生じる熱勾配及びそれによって生じる熱応力を緩和し、浸漬管が破壊することを効果的に防止することを目的とするものである。
【課題を解決するための手段】
【００１４】
（１）溶解・保持炉の炉体上部からラジアントチューブを挿入して溶融金属中に浸漬し、ラジアントチューブの内部に電気ヒーター又はバーナーから熱風を出して、溶解・保持炉内の溶融金属を間接加熱、保持するラジアントチューブにおいて、ラジアントチューブとして上端開口の円筒状の浸漬管を設け、セラミック織布製断熱筒を浸漬管の内壁面に溶融金属の液面よりも下方のレベルまで設けたことを特徴とするラジアントチューブ。
【００１５】
（２）  セラミック織布製断熱筒が、バインダーなしにセラミック製の糸で縦横に編んだ布で形成されており、かつ、セラミック織布製断熱筒が、バインダーなしに浸漬管の内壁面に設けられていることを特徴とする前述のラジアントチューブ。
【００１６】
（３）  セラミック織布製断熱筒の一方の上端部は、複数の切込みを入れ、折り曲げてフランジ状とし、もう一方の下端部はリンク状の重りが設けられていることを特徴とする前述のラジアントチューブ。
【００１７】
（４）  浸漬管の内壁面と上記筒との間に空気断熱層が形成されていることを特徴とする前述のラジアントチューブ。
【００１８】
（５）  溶融金属の溶解・保持炉に設けられるラジアントチューブを構成する浸漬管の内壁面をカバーするためのセラミック製断熱筒において、バインダーなしでセラミック製の糸で編まれていることを特徴とするセラミック織布製断熱筒。
【００１９】
（６）  セラミック織布製断熱筒の一方の端部に重りが設けられていることを特徴とする前述のセラミック織布製断熱筒。
【発明の実施の形態】
【００２０】
本発明は、前述のようなラジアントチューブの課題を解決するためになされたものである。
【００２１】
溶融金属を収容した溶解・保持炉の炉体上部からラジアントチューブを挿設して、溶融金属中に浸漬する。その状態で、バーナーを燃焼させ、溶融金属を所定の温度に加熱保持する。
【００２２】
ラジアントチューブは、一重構造と二重構造のいずれでもよい。上端開口の円筒状の浸漬管を用いる。その浸漬管とは離間して、ラジアントチューブ内にバーナーを設ける。
【００２３】
セラミック織布製断熱筒を浸漬管の内壁面の所定部分に液面の想定される上下変動領域にわたる長さで配設する。好ましくは、浸漬管の内壁面の上端から、想定される最下位位置の液面レベルよりも下方のレベルまで、セラミック織布製断熱筒を延設する。
【００２４】
この筒は、セラミックファイバーを糸状とし、このセラミック製糸で縦横に編んだ織布であることが好ましい。織布を筒状に係止し、筒の上部は一部切込みを入れ炉壁の上側に固定するためにフランジ状にするのが好ましい。筒の下部には重りを設ける。好ましくはリング状の重りをセラミック織布で囲った構成にする。
【００２５】
セラミック織布製断熱筒は、好ましくは、バインダーなしにセラミック製の糸で縦横に編んだ織布である。しかも、バインダーなしに浸漬管の内壁面に設ける。
【００２６】
セラミック製の糸の太さが直径１ｍｍ以下だと断熱や耐久性に劣り、直径が２ｍｍ以上だとバーナーからの排気に余裕のスペースがなくなり、いわゆる燃え難くなり、炎が不安定となる。
【００２７】
セラミック織布製断熱筒の下端縁を折り曲げて、その中に袋状に重りが設けられていると、炎に捲り上げられることがなく、安定した断熱状態となり、好ましい。
【００２８】
とくに、重りが筒よりも厚い直径を有するリングであると、筒と浸漬管との間に空気層が生じ、断熱性が向上し、さらによい。
【００２９】
セラミック製断熱織布の筒は、いろいろな方法で作ることができる。例えば、上筒の上縁部に複数の切込みを入れ折り曲げてフランジ状とする。
【００３０】
本発明の更に別の実施形態においては、溶融金属の加熱保持炉に設けられるラジアントチューブを構成する浸漬管の内壁面をカバーするためのセラミック製断熱筒が、バインダーなしでセラミック製の糸で編まれている。この場合、セラミック製の糸の太さが直径１〜２ｍｍである。セラミック織布製断熱筒の下端部にリング状の重りが設けられている。
【００３１】
浸漬型ラジアントチューブにおいて、浸漬管の内壁にセラミック織布製断熱筒を配設すると、セラミック織布製断熱筒の遮熱作用により、浸漬管への熱伝達が妨げられ、液面付近における浸漬管表面の熱勾配が緩和され、その上下方向の熱応力が低減される。そのため、浸漬管の破壊が防止できる。
【００３２】
本発明によれば、溶融金属の液面より上部の浸漬管表面への熱伝達がセラミック織布製断熱筒によって阻止され、温度勾配が緩和される。そのため、ラジアントチューブの上下方向の熱応力が低減されることとなる。特に浸漬管の円筒部分にフランジ部分がある場合、それらの接合部分におけるクラック発生から破壊に至る現象が効果的に阻止でき、その耐用寿命が大幅に改善されるという効果を発揮する。
【００３３】
以下、図面に基づき、本発明をさらに詳細に説明する。
【００３４】
図１は、本発明の１つの実施例による溶融金属（例えばアルミニュームのような非鉄金属の溶融金属）の加熱保持炉の一部を示している。
【００３５】
この図１の実施例においては、二重管構造のラジアントチューブの一例が使用されている。
【００３６】
ラジアントチューブ１が炉体上部の炉壁２の穴２aに挿入され、溶融金属３の液面３aに垂直方向に浸漬されている。バーナー４は、ラジアントチューブ１の内部に離れた状態でラジアントチューブ１と同じ軸心に配置されている。バーナー４でガスを燃焼させ、火炎８を内管７内に吹き出す。そうすることにより、溶融金属３を所定の温度に加熱保持する。
【００３７】
ラジアントチューブ１は、下端を閉じ上端を開放した円筒状の浸漬管６と、その浸漬管６の内部に同じ軸心に垂直方向に配置された下端開放の内管７を含んでいる。
【００３８】
内管７は、図示してないが、側壁に多数の開口が設けられており、側壁からも均等に炎が出るようになっている。
【００３９】
浸漬管６と内管７とは二重構造を構成しており、両者の間に燃焼ガス排出用の流路９を形成している。火炎８が内管７内に吹き出されることにより、高温ガスが矢印方向に流れ、それによって浸漬管６を加熱し、間接的に溶融金属３を所定温度に加熱保持する。
【００４０】
浸漬管６の上端には外向きにフランジ６aが形成されている。そのフランジ６aを炉体上部の炉壁２に設けて、浸漬管６の全体を支持している。
【００４１】
筒１０は、浸漬管６の内壁面６aに、少なくともバーナー４の下端レベル４aから溶融金属３の液面３aの下方レベルまで延設する。
【００４２】
図１の実施例においては、筒１０は、浸漬管６の形状にほぼ対応して、上端に外向きのフランジ１０aを有する。そして、その筒１０のフランジ１０aは、浸漬管６のフランジ６aに密着して配置され、上から押え部材１１によって押圧固定されている。
【００４３】
筒１０は、筒１０の上端がバーナ−４の下端レベル４aよりもかなり上方に位置しており、好ましくは、筒１０の下端縁部１０ｂの上部は、浸漬管６の内壁面６aとの間に環状の空気断熱層２４を形成するようにカーテン状にたれ下がった形に配置されている。その結果、浸漬管６は、熱伝導により溶融金属３中より熱伝導の悪い空気断熱層２４により、セラミック織布製断熱筒による断熱性と相乗効果でカバーされている。
【００４４】
筒１０の下端部１０ｂには、重り１２が設けられている。この重り１２は、筒１０の下端部１０ｂを所定の位置までカーテンのようにたらすことができるとともに、筒１０の下端部１０ｂの外周を確実に浸漬管６の内壁面６aに密着させ、安定した環状の空気断熱層２４を確保するのに役立つ。
【００４５】
また、高温ガスが、風圧で筒１０の下端部１０ｂを巻き上げて、筒１０の下端部１０ｂと浸漬管６の内壁面６aとの隙間から入り込むことも防止できる。
【００４６】
なお、バーナー４の上端は、図示していないが、可燃性ガス供給部、空気供給部、及び排ガス処理部などのバーナー本体部に接続されており、ラジアントチューブ１は所望の作動温度を制御するようになっている。
【００４７】
浸漬管６は、溶融金属（外部被加熱物）と直接接触するため、溶融金属とは化学的に不活性な材料である必要がある。浸漬管６の熱伝導率及び高温機械強度は高いことが望ましい。このような材料として、炭素系焼結体よりはＳｉＣ質焼結体が適しており、焼結助剤としてボロンを添加した緻密で高強度なＳｉＣ焼結体が特に好ましい材料である。
【００４８】
バーナー４は、バーナー本体部から供給される可燃性ガスを燃焼させて、ラジアントチューブ１の浸漬管６と内管７との間に高温ガスを流す。
【００４９】
内管７は、全体が高温の酸化雰囲気に曝されるため、耐熱性および耐酸化性が必要である。内管７の好ましい材料としては、ＳｉＣ焼結体や耐熱鋳鋼などがあげられる。
【００５０】
互いに離間して配置されている浸漬管６及び内管７の間に、筒１０が配置されている。
【００５１】
筒１０は、前述のように、それぞれ、上端にフランジ１０aを備え、下端に重り１２を備えている。そして筒１０は、フランジ１０ｃから浸漬管６の閉塞端部に向けて延設されている。筒１０の長手方向の長さは、溶融金属３の液面３aの想定される変動領域に最下位置の下方にまたがる長さにするのが好ましい。
【００５２】
また、筒１０の下端部１０aを巻き上げないための重り１２は、所定の外径を有するリングとし、かつ、筒１０の下端部１０aで囲った構成にすることが好ましい。
【００５３】
図２は、筒１０の一例を示す。図を見やすくするために、筒１０の厚みが誇大して示されている。
【００５４】
本発明で用いる筒１０は、アルミナ・シリカ質などの無機材料から製造された無機質繊維で形成された糸、とくに直径１〜２ｍｍの太い糸を使用するのが望ましい。とくに好ましくは、例えば、直径が約１ｍｍの太い糸で縦と横に編み込んだ織布で筒１０を形成し、その筒の厚みは２〜４ｍｍ、とくに約３ｍｍが好ましい。厚みが２ｍｍ未満であると、本発明の期待する耐久性に劣り、４ｍｍを超えると排気ガスの流れに支障をきたし炎が不安定となり易い。
【００５５】
図２に例示するように、まずセラミック製織布を筒状に丸めて、その両側縁部２０をセラミック糸２１で縫い、それらの両側縁部２０を互いに重ねて閉じ、筒状とする。その筒状の織布の上部先端縁に多数の切込み２２を入れ、その先端縁部分を外向きに折ってフランジ１０aを形成する。
【００５６】
一方、図3に示すように、その筒状の布の下部先端縁部１０ｂには重り１２として直径５ｍｍのインコネル製針金リング（セラミック製のものでもよい）を包みこむようにセラミック糸２３で縫い、袋状に閉じる。重り１２のリングの外径は浸漬管６の内径とほぼ同じにする。そうすることによって、浸漬管６と筒１０によって囲繞される幅１〜２ｍｍの小さな環状空間を生じさせ、空気断熱層２４として、断熱効果を高めることができる。しかも、浸漬管６の内壁面６a側に熱風が入りこまない役目も果たす。筒１０をこのように配置することによって、浸漬管６の温度勾配を緩和し、熱応力を低減化することができる。 
なお、筒１０の長さは、下端１０ｂが、溶融金属３の液面３aより少なくとも下方に位置するように配置する。この下端１０ｂと溶融金属３の液面３aとの距離は、操業時における溶融金属液面３aの位置の変動を考慮して５０ｍｍ程度確保すればよい。しかし、下端１０ｂが溶融金属３の液面３aより上に位置することを回避できれば、この距離に拘泥する必要はない。
【００５７】
前述の実施例は、二重管構造の浸漬管について説明したが、内管を有しない一重管構造の浸漬管やＵ字浸漬管やＷ字浸漬管の場合にも、同様の効果を発揮する。
【００５８】
図4に示すように、一重管構造のラジアントチューブにおいては、内径の大きい浸漬管４６の上部にバーナー４４と蓄熱室４０とを配置し、バーナー４４から浸漬管４６内に炎４７を流す。とくに、蓄熱室４０に排気ガスを通過させることにより、廃熱を回収して、次の燃焼に供する燃焼用空気の予熱として使用する。そして、バーナー４４から供給された燃料を燃焼させる。そのようにして炎４７を出し、浸漬管４６の内面を加熱し、外部に対する輻射熱の伝達を行う。
【００５９】
図４の実施例においては、筒４５は、浸漬管４６の形状にほぼ対応して、上端に外向きのフランジ４５aを有する。そして、その筒４５のフランジ４５aは、浸漬管４６のフランジ４６aに密着して配置され、上から枠４９によって押圧固定されている。
【００６０】
筒４５は、筒４５の上端がバーナー４４の下端レベルとほぼ同じレベルに位置しており、下端縁部１０ｂ近くにおいて浸漬管４６の内壁面４６aとの間に環状の空気断熱層４８形成するようにカーテン状にたれ下がった形に配置されている。その結果、浸漬管４６は、溶解金属４３中に浸漬されている領域を除いて、その内壁面４６aが筒４５によってカバーされている。
【００６１】
筒４５の下端部４５ｂには、重り５０が設けられている。この重り５０は、筒４５の下端部４５ｂを所定の位置までカーテンのようにたらすことができるとともに、筒４５の下端部４５ｂの外周を確実に浸漬管４６の内壁面４６aに密着させ、環状の空気断熱層４８を確保するのに役立つ。また、高温ガスが、風圧で筒４５の下端部４５ｂを巻き上げて、筒４５の下端部４５ｂと浸漬管４６の内壁面４６aとの隙間から入り込むことも防止できる。
【実施例１】
【００６２】
実施例１では、図1に示した二重構造のラジアントチューブを使用した。
【００６３】
焼結助剤としてＢを５％添加したＳｉＣ質焼結体で作成した浸漬管６、内管７及びセラミック織布製断熱筒１０を用いて、図１に示す形状のラジアントチューブを作成した。セラミック織布製断熱筒１０は、その下端１０ｂ面が溶融金属３の液面３aより５０ｍｍ下方に位置する様に長さを調整した。このラジアントチューブを亜鉛メッキ溶融槽に浸漬し、ＬＰガスを燃焼させて融液を４５０℃に加熱保持し２年間使用した後、装置を分解し、クラックの発生を検査したが、クラック発生は全く見られなかった。１３００℃の燃焼炎８により浸漬管６の液面下部の内壁面は平均５００℃となり、浸漬管６の液面上部の内壁面は平均１０００℃となるが、上記セラミック織布製断熱筒１０で浸漬管６の内面を内張りすると、浸漬管６の液面上部の内壁面は８００℃となることにより、温度差５００℃が本発明では温度差が３００℃となり、浸漬管６の表面の熱勾配が緩和され、上下方向における熱応力が低減される。そのことによって浸漬管の破壊が防止できた。
【比較例１】
【００６４】
焼結助剤としてＢを５％添加したＳｉＣ質焼結体で作成した浸漬管６と内管７を使用し、浸漬管６の内壁面には、フランジ部を有するステンレスカバーにセラミックファイバー製ロープを筒状に巻回した断熱材を固定して、ラジアントチューブを作成した。その断熱材の厚みや長さを前述の本発明の実施例１と同一条件とした。このラジアントチューブを亜鉛メッキ溶融槽に浸漬し、ＬＰガスを燃焼させて融液を４５０℃に加熱保持し１年使用したところ、液面付近のラジアントチューブ浸漬管の外周で水平方向に亀裂が発生した。このラジアントチューブを解体したところ、ステンレスカバーに複数の穴が生じ一部消失して、断熱材も一部なくなっていた。
【実施例２】
【００６５】
焼結助剤としてＢを５％添加したＳｉＣ質焼結体で作成した浸漬管及びセラミック織布製筒を用いて、図４に示す形状の上部開口が楕円形で一重管構造のラジアントチューブ４１を作成した。バーナー４４の回りには蓄熱室４０が配置されており、熱効率の良い構造を有している。セラミック織布製断熱筒４５は、その下端４４aが溶融金属４３の液面４３aより３０ｍｍ下に位置する様に長さを調整した。このラジアントチューブ４１をアルミニウムの溶融槽に浸漬し、ＬＰガスを燃焼させて融液を８００℃に加熱保持し２年間使用した後、装置を分解し、クラックの発生を検査したが、クラック発生は全く見られなかった。１４００℃の燃焼炎により浸漬管の液面下部の管内面は８５０℃となり、浸漬管４６の液面上部の管内面４６aは１２００℃となるが、セラミック織布製断熱筒４５で浸漬管４６の内面を内張りすると、浸漬管４６の液面上部の管内面は９５０℃となることにより、温度差３５０℃が、本発明では温度差が１００℃となり、浸漬管４６の表面の熱勾配が緩和され、上下方向の熱応力が低減されることによって浸漬管４６の破壊が防止できた。
【比較例２】
【００６６】
焼結助剤としてＢを５％添加したＳｉＣ質焼結体で作成した浸漬管４６を使用し、ステンレスカバーにセラミックファイバー製ロープ筒状に巻回した断熱材を浸漬管４６の内壁面に固定した。図４に示す形状のラジアントチューブを作成した。その断熱材の厚みや長さを実施例２と同一条件とし、このラジアントチューブをアルミニウムの溶融槽に浸漬し、ＬＰガスを燃焼させて融液を８００℃に加熱保持し半年使用したところ、液面付近のラジアントチューブ浸漬管の外周で水平方向に亀裂が発生した。このラジアントチューブを解体したところ、ステンレスカバーに複数の穴が生じ一部消失して、断熱材も一部なくなっていた。
【００６７】
本発明は、前述の実施例に限定されない。
【００６８】
例えば、初めから筒全体をフランジのある筒の形に編んで作ることもできる。この場合、筒の一端に切り込みを入れたり、両側端を縫ったりする必要がなくなる。
【図面の簡単な説明】
【００６９】
【図１】本発明１つの実施例による二重管構造のラジアントチューブを示す断面図である。
【図２】本発明のセラミック織布製断熱筒の一例を示す斜視図である。
【図３】図2のA部分の要部拡大断面図である。
【図４】本発明の一重管構造のラジアントチューブを示す断面図である。
【符号の説明】
【００７０】
２  炉壁
６  浸漬管
６a  浸漬管６の外向きのフランジ
７  内管
１０  セラミック織布製断熱筒
１０a  セラミック織布製断熱筒１０のフランジ
４  バーナー
【図１】
2008039294.tif 000003
【図２】
2008039294.tif 000004
【図３】
2008039294.tif 000005
【図４】
2008039294.tif 000006